그리고 , 상기 알루미늄 합금 으로부터 제조 된 알루미늄 와이어 로드 또는 빌릿 을 450 내지 650 ℃ 에서 10 내지 25 시간 동안 균질 화 열처리 를 시행 한 후 직경 10 내지 30 mm , 높이 12 내지 90 mm , 직경 과 높이 의 비율 이 1 : 1 . 2 내지 1 : 3 인 봉재 로 가공 하 고 , 440 내지 560 ℃ 에서 10 분 이상 분위기 평형 온도 를 유지 한 후 10 - 3 / s 의 변형 률 속도 로 압축 변형 을 가했 을 때 의 변형 이력 을 확인 하 여 0 . 2 % 오프셋 하 였을 때 의 고온 항복 강도 가 30 MPa 이하 인 것 을 특징 으로 하 는 , 알루미늄 합금 을 제공 한다 .